(57)【要約】      （修正有）【課題】振動軽減効果を高めながら、基層と表層の間に敷設するシートをアスファルト系の材料で構成することにより、シートと基層や表層との密着性を高めるとともに施工時に特別な配慮をしなくても確実な効果を有する振動軽減舗装を提供すること。【解決手段】表層を切削して基層用アスファルト混合物８からなる基層を露出させ、露出した前記基層の表面の平滑処理をした後または平滑処理を省略し、繊維系織布を基材としてこの基材の上面及び下面にそれぞれアスファルトが積層されているシート９を敷設し、その上に表層用アスファルト混合物１０からなる表層を敷設した。【選択図】図５
2011001692.tif 000002
【特許請求の範囲】
【請求項１】
アスファルト混合物からなる基層とアスファルト混合物からなる表層の間に、繊維系織布を基材としてこの基材の上面及び下面にそれぞれアスファルトが積層されているシートが敷設されていることを特徴とする振動軽減舗装。
【請求項２】
前記繊維系織布は、ガラス繊維織布である請求項１に記載の振動軽減舗装。
【請求項３】
前記繊維系織布は、合成繊維不織布である請求項１に記載の振動軽減舗装。
【請求項４】
前記基材上面のアスファルトは、ポリオレフィンにより改質されたアスファルトである請求項１〜３の何れかに記載の振動軽減舗装。
【請求項５】
前記基材上面のアスファルトは、熱可塑性ゴムにより改質されたアスファルトである請求項１〜３の何れかに記載の振動軽減舗装。
【請求項６】
前記基材下面のアスファルトは、ポリオレフィンにより改質されたアスファルトである請求項１〜３の何れかに記載の振動軽減舗装。
【請求項７】
前記基材下面のアスファルトは、熱可塑性ゴムにより改質されたアスファルトである請求項１〜３の何れかに記載の振動軽減舗装。
【請求項８】
表層を切削してアスファルト混合物からなる基層を露出させ、露出した基層表面の平滑処理をした後または平滑処理を省略し、繊維系織布を基材としてこの基材の上面及び下面にそれぞれアスファルトが積層されているシートを敷設し、その上にアスファルト混合物からなる表層を敷設したことを特徴とする振動軽減舗装への補修方法。
【請求項９】
表層及び基層の一部を切削してアスファルト混合物からなる基層を露出させ、露出した基層表面に必要な高さの新設基層を敷設した後、繊維系織布を基材としてこの基材の上面及び下面にそれぞれアスファルトが積層されているシートを敷設し、その上にアスファルト混合物からなる表層を敷設したことを特徴とする振動軽減舗装への補修方法。
【請求項１０】
前記繊維系織布は、ガラス繊維織布である請求項８又は９に記載の振動軽減舗装への補修方法。
【請求項１１】
前記繊維系織布は、合成繊維不織布である請求項８又は９に記載の振動軽減舗装への補修方法。
【請求項１２】
前記基材上面のアスファルトは、ポリオレフィンにより改質されたアスファルトである請求項８〜１１の何れかに記載の振動軽減舗装への補修方法。
【請求項１３】
前記基材上面のアスファルトは、熱可塑性ゴムにより改質されたアスファルトである請求項８〜１１の何れかに記載の振動軽減舗装への補修方法。
【請求項１４】
前記基材下面のアスファルトは、ポリオレフィンにより改質されたアスファルトである請求項８〜１１の何れかに記載の振動軽減舗装への補修方法。
【請求項１５】
前記基材下面のアスファルトは、熱可塑性ゴムにより改質されたアスファルトである請求項８〜１１の何れかに記載の振動軽減舗装への補修方法。
【発明の詳細な説明】
【技術分野】
【０００１】
この発明は、道路交通の振動を軽減した振動軽減舗装及び振動軽減舗装への補修方法に関するものである。
【背景技術】
【０００２】
主要幹線道路周辺の生活環境は、騒音・振動及び大気汚染などの交通公害によって著しく損なわれている。特に、近年の大量輸送における交通量の増加、車両の大型化、高速化、あるいは舗装の老朽化により交通振動に対する苦情は年々増加している。
【０００３】
そして振動を軽減するためには、従来は基本的には路床改良や路盤強化といった全層打換えによる大規模な対策が必要とされている。
【０００４】
しかし、路床改良や路盤強化は大規模な工事を必要とするので、なかなか実行することは困難である。そこで、全層打換えを必要としない振動軽減舗装が提案されている。
【０００５】
例えば、特許文献１には開粒度アスファルト混合物からなる基層の表面にガラス繊維からなる格子状シートを敷設し、その上にアスファルト混合物からなる表層を設けた振動軽減型アスファルト舗装体が示されている。
【０００６】
また、特許文献２には振動軽減舗装体に使用することを目的として、制振性ゴム系シートの両面にガラス繊維織物を積層したものが示されている。
【先行技術文献】
【特許文献】
【０００７】
【特許文献１】特開２００４−１３７７２８号公報
【特許文献２】特開２００６−２４９６７４号公報
【発明の概要】
【発明が解決しようとする課題】
【０００８】
しかし、特許文献１に示されるものにあっては、特許文献１にも記載されているようにガラス繊維製シートを敷設することによるアスファルト混合物の振動軽減効果は０．６ｄＢ程度であり、これ単独では振動軽減効果が不十分である。一方、基層を骨材の最大粒径が２０ｍｍで空隙率か２０％である高粘度アスファルトを使用した開粒度アスファルト混合物とし、表層を骨材の最大粒径が１３ｍｍである高粘度アスファルトを使用した砕石マスチック混合物とし、これの間にガラス繊維製シートを敷設した場合の振動軽減効果は約３ｄＢであり、振動軽減舗装としての役割は果たしている。
【０００９】
また、特許文献２に示されるものにあっては、制振性ゴム系シートの両面にガラス繊維織物が積層されているため、シートと表層や基層との接着性を高めるため、シートはガラス繊維織物に熱接着性樹脂からなるフィルムが積層されている。そして、熱接着性樹脂の例としてポリオレフィン系樹脂やポリスチレン系樹脂が示されている。
【００１０】
特許文献１に示されるものにあっては、基層を骨材の最大粒径が２０ｍｍで空隙率が２０％である高粘度アスファルトを使用した開粒度アスファルト混合物とする必要がある。したがって補修により特許文献１の振動軽減型アスファルト舗装体を構築するためには、表層と基層の全部を切削して除去し、基層から新規に舗設工事を行う必要がある。補修工事においては、道路の閉鎖期間を極力短くするために工期短縮が望まれるが、特許文献１の振動軽減型アスファルト舗装体を補修工事により行うためには最低２日を要する。振動軽減舗装が必要とされるのは基本的には交通量の多い道路であるので、工事期間は可能な限り短く、できれば１日で工事を完了させ即日交通開放することが望まれている。
【００１１】
また、特許文献２に示されるものにあっては制振ゴムを使用することによりそれなりの効果は認められるが、基層や表層のアスファルトとの接着性を確保するために熱接着性樹脂をシートに予め塗布などしておく必要がある。道路に使用する材料は使用量が多いので可能な限り安価に製造できるものが望ましく、また耐久性や施工効果の確保の面などからも特殊な工法を用いなくてもほぼ同一の効果が実現されることが求められる。
【００１２】
特許文献２に示されるものはこれらの要求に対し、シートの製造工程が複雑でありまた熱接着性樹脂を使用することによりシートの製造原価が高くなってしまう。さらに、シートを基層や表層と確実に接着させるためには、特別の作業工程が要求される。
【００１３】
すなわち、振動軽減舗装としては簡易な工事で約３ｄＢ程度の振動軽減効果が望まれるとともに、そのために使用するシートは極力安価に提供されるとともに、施工に特別な配慮をしなくても一定レベルの振動軽減効果が確保されるようなものが望まれる。特に既存道路に対して補修工事により施工する場合は、このような道路は通常交通量が非常に多い道路であるので、きわめて短期間、例えば工事着手から道路開放までを一日で行えることが望ましい。
【課題を解決するための手段】
【００１４】
本発明は、このような課題に鑑みてなされたものであり、その目的とするところは振動軽減効果を高めながら、基層と表層の間に敷設するシートをアスファルト系の材料をメインとして構成することにより、シートと基層や表層との密着性を高めるとともに施工時に特別な配慮をしなくても確実な効果を有する振動軽減舗装を提供することである。
【００１５】
上記の目的を達成するために、この発明に係る振動軽減舗装は、アスファルト混合物からなる基層とアスファルト混合物からなる表層の間に、繊維系織布を基材としてこの基材の上面及び下面にそれぞれアスファルトが積層されているシートが敷設されていることを特徴としている。
【００１６】
また、この発明の振動軽減舗装においては、前記繊維系織布は、ガラス繊維織布であるのが好ましい。
【００１７】
また、この発明の振動軽減舗装においては、前記繊維系織布は、合成繊維不織布であるのが好ましい。
【００１８】
また、この発明の振動軽減舗装においては、前記基材上面のアスファルトは、ポリオレフィンにより改質されたアスファルトであるのが好ましい。
【００１９】
また、この発明の振動軽減舗装においては、前記基材上面のアスファルトは、熱可塑性ゴムにより改質されたアスファルトであるのが好ましい。
【００２０】
また、この発明の振動軽減舗装においては、前記基材下面のアスファルトは、ポリオレフィンにより改質されたアスファルトであるのが好ましい。
【００２１】
また、この発明の振動軽減舗装においては、前記基材下面のアスファルトは、熱可塑性ゴムにより改質されたアスファルトであるのが好ましい。
【００２２】
また、この発明に係る振動軽減舗装への補修方法は、表層を切削してアスファルト混合物からなる基層を露出させ、露出した基層表面の平滑処理をした後または平滑処理を省略し、繊維系織布を基材としてこの基材の上面及び下面にそれぞれアスファルトが積層されているシートを敷設し、その上にアスファルト混合物からなる表層を敷設したことを特徴としている。
【００２３】
また、この発明に係る振動軽減舗装への補修方法は、表層及び基層の一部を切削してアスファルト混合物からなる基層を露出させ、露出した基層表面に必要な高さの新設基層を敷設した後、繊維系織布を基材としてこの基材の上面及び下面にそれぞれアスファルトが積層されているシートを敷設し、その上にアスファルト混合物からなる表層を敷設したことを特徴としている。
【００２４】
また、この発明の振動軽減舗装への補修方法においては、前記繊維系織布は、ガラス繊維織布であるのが好ましい。
【００２５】
また、この発明の振動軽減舗装への補修方法においては、前記繊維系織布は、合成繊維不織布であるのが好ましい。
【００２６】
また、この発明の振動軽減舗装への補修方法においては、前記基材上面のアスファルトは、ポリオレフィンにより改質されたアスファルトであるのが好ましい。
【００２７】
また、この発明の振動軽減舗装への補修方法においては、前記基材上面のアスファルトは、熱可塑性ゴムにより改質されたアスファルトであるのが好ましい。
【００２８】
また、この発明の振動軽減舗装への補修方法においては、前記基材下面のアスファルトは、ポリオレフィンにより改質されたアスファルトであるのが好ましい。
【００２９】
また、この発明の振動軽減舗装への補修方法においては、前記基材下面のアスファルトは、熱可塑性ゴムにより改質されたアスファルトであるのが好ましい。
【発明の効果】
【００３０】
この発明に係る振動軽減舗装によれば、振動軽減効果を高めながら、基層と表層の間に敷設するシートをアスファルト系の材料で構成することにより、シートと基層や表層との密着性を高めるとともに施工時に特別な配慮をしなくても確実な効果を有する振動軽減舗装を提供することができる。
【００３１】
また、この発明に係る振動軽減舗装への補修方法によれば、既存のアスファルト舗装道路の表層又は表基層の切削オーバーレイ工法で対処できるので短時間で工事を完了させることができ、しかも省資源かつ低コストで、確実な振動軽減効果を有する舗装へと補修できる。
【図面の簡単な説明】
【００３２】
【図１】本発明で使用するシートの断面図である。
【図２】振動減衰特性試験結果とホイールトラッキング試験結果を示すグラフである。
【図３】本発明のシートとガラス繊維をシートとして使用した場合の振動低減量と損失係数の比較を示すグラフである。
【図４】本発明の振動軽減舗装と、従来の一般的な舗装での層間接着性の比較を示すグラフである。
【図５】本発明の振動軽減舗装を示す断面図である。
【図６】本発明の振動軽減舗装と、従来の一般的な舗装での振動測定結果を示すグラフである。
【図７】本発明の振動軽減舗装への補修方法を示す断面図であり、（ａ）は補修前の道路舗装を示すものであり、（ｂ）は補修後の舗装を示すものである。
【図８】本発明の振動軽減舗装への補修方法により補修した道路の、補修前と補修後の振動測定結果を示すグラフである。
【発明を実施するための形態】
【００３３】
先ず、予備実験を含め本発明の基本的な原理について説明する。先ず始めに本発明で使用するシートの一例を図１に基づいて説明する。シートは目付けが８０〜２００ｇ／ｍ2の繊維系織布を基材としてこれの上下面にそれぞれアスファルトが積層されている。例えばガラス繊維織布または合成繊維不織布の基材１の両面にアスファルト層が設けられている。敷設後に表層側となる基材１上面のアスファルト層２は薄く、基層側となる基材１下面のアスファルト層３は厚く形成されている。
【００３４】
表層側となるアスファルト層２はＡＰＰ（アタクチック・ポリプロピレン）等のポリオレフィンにより改質されたアスファルトまたはＳＢＳ等の熱可塑性ゴムにより改質されたアスファルトが積層され、その表面には鉱物質粒子４が固着されている。鉱物質粒子４は敷設時にその上を歩いたりした場合にアスファルトが靴底にくっついたりすることを防止するためのものであり、シートとしての機能自体には関係しないものである。なお、アスファルト層２は改質系のアスファルトでなくてもよく、また改質系のアスファルトの場合も上記に限定されるものではない。
【００３５】
また基層側となるアスファルト層３はＡＰＰ等のポリオレフィンにより改質されたアスファルトまたはＳＢＳ等の熱可塑性ゴムにより改質されたアスファルトが積層され、その下面にはフィルム５もしくは鉱物質粒子または粘着シール用はく離フィルムが設けられている。フィルム５や鉱物質粒子等はシートをロール状に巻いた場合に接する面がくっついてしまうことを防止するためのものであり、シートとしての機能自体には関係しないものである。なお、アスファルト層３は改質系のアスファルトでなくてもよく、また改質系のアスファルトの場合も上記に限定されるものではない。
【００３６】
基材１は繊維系織布により構成され、その引っ張り特性によりシートの強度を確保するために使用されているものである。必要な強度を確保できればその材質に制限はなく、例えば合成繊維不織布としてはポリエステル繊維の不織布でもよいが、リサイクル性などを考慮するとガラス繊維で構成されているものが望ましい。
【００３７】
アスファルト層２，３はその弾性特性により振動軽減効果を発揮するものであるとともに、基層や表層と同系統の素材（アスファルトまたは改質アスファルト）とすることにより格別の処置を行わなくとも自然に接着する特性を有するものである。なお、振動軽減効果を発揮するアスファルト層は基材１よりも下側の方が大きいので基層側に面することとなるアスファルト層３を厚くする。なお、シートは厚いほど振動軽減効果は大きいが、後述するように３ｍｍ〜４ｍｍ程度の厚さがあればよい。
【００３８】
具体的には例えばアスファルト層２，３の層厚は、基材１の上面（表層側）のアスファルト層２では０．５〜１．０mm、下面（基層側）のアスファルト層３では１．５〜３．０mm程度とする。
基材１よりも下側のアスファルト層３を厚くするのは、振動は鉛直方向へ伝搬するので、基層に近い下面のアスファルト層３が厚いほうが減衰性の点で好ましく振動軽減効果を高められるからである。さらに、車両走行時、アスファルト舗装体がたわむと上面と比較して下面に大きな引張応力が働くので、シートが繰り返しのたわみにより破損すること防止するためでもある。
【００３９】
また、基材１の上面のアスファルト層２は表層のアスファルト舗装の舗設時に、表層となるアスファルト混合物の熱によって溶融して表層との強い接着力が得られるような性状のものを使用する。例えば、軟化点が８０〜１６０℃のものを用い、１７０〜２００℃の温度域でアスファルトの粘度が５００〜３０，０００ｃｐｓであるが、できれば３，０００〜１５，０００ｃｐｓを示すものがより望ましい。
【００４０】
一方、基材１の下面のアスファルト層３は、舗設時の熱で溶融して基層との接着力を確保するだけでなく、発生した振動エネルギーを減衰させる効果を有するものを使用する。例えば、軟化点は８０〜１６０℃のものを用い、同温度域でアスファルト粘度が１，０００〜２００，０００ｃｐｓであるが、できれば１０，０００〜８０，０００ｃｐｓの方がより熱安定性や減衰性に優れているため望ましい。
【００４１】
次に、シートの厚さの相違による振動減衰効果の差とホイールトラッキング試験結果の差を図２に基づいて説明する。
シートとしては上記図１に示す構造のものを使用し、アスファルト層３の厚さを変更することによりシートの厚さを２．０ｍｍ、３．５ｍｍ、５．０ｍｍ、７．０ｍｍのものにより実験を行った。また図２において、厚さ０ｍｍはシート不使用の場合である。
【００４２】
振動減衰特性試験については、シートの上面と下面をそれぞれ厚さ５ｃｍのポーラスアスファルト混合物で挟むようにした幅１５ｃｍ、長さ５０ｃｍの供試体を作成し、これを「ＪＩＳ Ｇ ０６０２ 制振鋼板の振動減衰特性試験方法」を参考にしてスポンジマットの上に載せ、供試体上面にインパクトハンマーによる打撃加振を与え、その時の伝達関数と周波数の関係から損失係数を算出した。図２の試験結果に示されるように、シートは厚いほど損失係数が大きく振動軽減効果が大きいことがわかる。
【００４３】
ホイールトラッキング試験については、シートの上面を厚さ５ｃｍの密粒度アスファルト混合物（骨材最大粒径１３ｍｍ以下）で、下面を粗粒度アスファルト混合物（骨材最大粒径２０ｍｍ以下）で挟むようにした供試体を作成し、ホイールトラッキング試験を行い変形量を計測した。図２は動的安定度ＤＳの結果を示すものであり、シートは薄いほど動的安定度ＤＳの大きいことがわかる。
【００４４】
図２に示す結果より、厚さ３．５ｍｍのシートが振動軽減効果と動的安定度ＤＳのバランスがとれているので、以下においてはこの厚さ３．５ｍｍのシートを用いることにした。なお、シートは３ｍｍ〜４ｍｍの厚さであれば、図２のグラフに示されているように３．５ｍｍのものとほぼ同等の効果が得られる。
【００４５】
次に、本発明で使用するシートと、ガラス繊維を制振材として使用した場合の振動低減量と損失係数の比較試験結果を図３に基づいて説明する。
【００４６】
本発明の供試体としては上記図２に示す振動減衰特性試験で用いたものと同じものを使用した。ガラス繊維を制振材と使用したものについては、厚さ２．０ｍｍのガラスグリッドの上面と下面をそれぞれ厚さ５ｃｍのポーラスアスファルト混合物で挟むようにした幅１５ｃｍ、長さ５０ｃｍの供試体を作成した。そして、これらの供試体を図２の試験と同様な方法により試験を実施し損失係数を算出した。また、損失係数より振動軽減量を推定した。これらの結果は図３に示すとおりである。本発明で使用するシートを使用した場合、ガラスグリッドを使用した場合に比べ、損失係数が０．１０高い値を示し、より振動減衰性能が高いことが確認された。
【００４７】
次に、本発明の振動軽減舗装と標準舗装の層間接着力の評価結果を図４に基づいて説明する。
【００４８】
本発明の振動軽減舗装の供試体としてはシートの上面を厚さ５ｃｍの密粒度アスファルト混合物（骨材最大粒径１３ｍｍ以下）で、下面を粗粒度アスファルト混合物（骨材最大粒径２０ｍｍ以下）で挟むようにしたものを用意し、標準舗装の供試体としてはシートを使用せずに上面を厚さ５ｃｍの密粒度アスファルト混合物（骨材最大粒径１３ｍｍ以下）とし、下面を粗粒度アスファルト混合物（骨材最大粒径２０ｍｍ以下）としたものを用意した。
試験の結果、図４（ａ）に示されるように、両舗装とも引っ張り強度がほぼ同等であることから、シートの影響により層間接着性が低下することはほぼ無いことが確認された。
【００４９】
また、浸透した雨水等により層間剥離が懸念され接着力が低下することも想定される。そこで、表層をポーラスアスファルト舗装とした場合の層間接着力を比較するために、上面を密粒度アスファルト混合物（骨材最大粒径１３ｍｍ以下）に代えポーラスアスファルト混合物（骨材最大粒径１３ｍｍ以下）とした供試体も用意した。
そして、層間剥離の影響をシミュレートできる水浸ＷＴ試験を実施し、試験後の接着力を確認した。試験の結果、図４（ｂ）に示されるように水が滞留した状態で動的荷重が作用し続けても接着力は低下しないことが確認された。
【実施例１】
【００５０】
次に、本発明の振動軽減舗装の一実施例を図５に基づいて説明する。
図５は本発明の振動軽減舗装を示す断面図であり、クラッシャラン（Ｃ−４０）による厚さ２５ｃｍの路床６の上に、粒度調整砕石（Ｍ−４０）による厚さ２０ｃｍの粒度調整路盤とその上に厚さ６ｃｍの瀝青安定処理路盤からなる路盤７が敷設され、その上にバインダーとしてポリマーアスファルトII型を使用した砕石マスチックアスファルト混合物（骨材粒径５〜１３ｍｍ）により厚さ５ｃｍの基層用アスファルト混合物８が敷設されている。
【００５１】
基層用アスファルト混合物８の上に、図１に示す厚さ３．５ｍｍのシート９が敷設され、その上に厚さ５ｃｍの密粒度アスファルト混合物（骨材最大粒径１３ｍｍ以下）が表層用アスファルト混合物１０として敷設されている。舗装工事に当たっては、通常の舗装工事と同様に必要に応じて各層ごとにローラで均されている。
【００５２】
次に、上記した本発明の振動軽減舗装の振動軽減効果を確認するために、比較例として上記舗装からシート９のみ使用していない一般的な舗装との比較実験を行った実験結果を図６に基づいて説明する。
【００５３】
大型荷重車による走行実験において、段差通過時に発生する振動を測定した結果、本発明の振動軽減舗装はシート９を使用していない一般的な舗装と比較して、５ｄＢ程度振動が低減することが確認された。
【実施例２】
【００５４】
次に、本発明の振動軽減舗装への補修方法の実施例について説明する。
図７の（ａ）は補修前のアスファルト舗装の断面図を示し、（ｂ）は本発明による補修後の断面図を示したものである。
【００５５】
先ず、補修の第１段階として表層と上層路盤の一部を切削した。図示した実施例の場合は表層から深さ９ｃｍ切削した。即ち、厚さ５ｃｍの表層全部と、厚さ１０ｃｍの瀝青安定処理路盤を上から４ｃｍ切削した。
【００５６】
そして、厚さ６ｃｍとなった瀝青安定処理路盤の上に新設基層として砕石マスチックアスファルト混合物（骨材粒径５〜１３ｍｍ）を厚さ３．５ｃｍ敷設し、その表面を平らに均した。
【００５７】
そして、新設基層にタックコート処理をした後図１に示す厚さ３．５ｍｍのシートを敷設し、その上に密粒度アスファルト混合物（骨材最大粒径１３ｍｍ以下）を表層として厚さ５ｃｍ敷設した。
【００５８】
上記補修方法により補修した振動軽減舗装について、補修箇所における補修前との振動の比較結果を図８に示す。
【００５９】
補修箇所の補修前後において一般車の走行時の時間率振動レベル、および荷重車として４ｔダンプ車（満載）の走行時の振動レベルピーク値を測定し比較した。測定の結果、時間率振動レベルは約３ｄＢ、振動レベルピーク値は約５ｄＢ低減し、振動軽減効果が確認された。
【実施例３】
【００６０】
次に、本発明の振動軽減舗装への補修方法の他の実施例について説明する。
図７の（ａ）に示す補修前のアスファルト舗装について、先ず、補修の第１段階として表層のみを一般的な切削機を使用して切削して基層表面を露出させた。
【００６１】
そして、切削表面にレベリング層を敷設し、その表面を平らに均した。そして、タックコート処理した後レベリング層の上に図１に示す厚さ３．５ｍｍのシートを敷設し、その上に密粒度アスファルト混合物（骨材最大粒径１３ｍｍ以下）を表層として厚さ５ｃｍ敷設した。
【００６２】
なお、表層のみを切削した場合は切削表面にレベリング層を敷設してタックコート処理することに代え、アスファルトバインダを切削面に充填して、平滑に仕上げその上に直接シートを敷設しても良い。この時使用するアスファルトバインダは、現場での作業性を考慮してＡＰＰまたはＳＢＳで改質されたものが望ましい。
【００６３】
また、表層の切削をファイン・ミリング工法により切削した場合は、切削後の路面粗さが２ｍｍ以下の平滑な切削表面が得られるので、基層表面を平らにする工程（レベリング層敷設工程）は省略できる。
【産業上の利用可能性】
【００６４】
本発明は、道路舗装の新設時に行うことができるのは勿論のこと、既設の舗装についても基本的には表層だけを切削するだけで補修工事が行えるので、特に振動軽減が望まれる交通量の激しい道路においても短時間で補修工事を行うことができる。
【符号の説明】
【００６５】
１        基材
２、３    アスファルト層
４        細砂
５        フィルム
６        路床
７        路盤
８        基層用アスファルト混合物
９        シート
１０        表層用アスファルト混合物
【図１】
2011001692.tif 000003
【図２】
2011001692.tif 000004
【図３】
2011001692.tif 000005
【図４】
2011001692.tif 000006
【図５】
2011001692.tif 000007
【図６】
2011001692.tif 000008
【図７】
2011001692.tif 000009
【図８】
2011001692.tif 000010